(57)【要約】【課題】セラミック焼結バルク体に近い特性を有するセラミック溶射皮膜を提供する。【解決手段】本発明のセラミック溶射皮膜は、２００ｇｆ（約１．９６Ｎ）の荷重で測定されるビッカース硬さについて、セラミック溶射皮膜の構成セラミックスと同じセラミックスからなるセラミック焼結バルク体に対して０．６倍以上の値を有している。【選択図】なし【特許請求の範囲】
【請求項１】
セラミック溶射皮膜であって、セラミック溶射皮膜の２００ｇｆ（≒１．９６Ｎ）の荷重で測定されるビッカース硬さが、セラミック溶射皮膜の構成セラミックスと同じセラミックスからなるセラミック焼結バルク体の同じビッカース硬さの０．６倍以上であることを特徴とするセラミック溶射皮膜。
【請求項２】
請求項１に記載のセラミック溶射皮膜であって、セラミック溶射皮膜の熱膨張率の温度依存性を一次関数で近似したときにその一次関数が表す直線の傾きが−６．０×１０−５／℃以上であることを特徴とするセラミック溶射皮膜。
【請求項３】
請求項１又は２に記載のセラミック溶射皮膜であって、セラミック溶射皮膜の破壊靭性値が、セラミック溶射皮膜の構成セラミックスと同じセラミックスからなるセラミック焼結バルク体で同じ条件で測定される破壊靭性値の０．４倍以上であることを特徴とするセラミック溶射皮膜。
【請求項４】
請求項１〜３のいずれか一項に記載のセラミック溶射皮膜であって、セラミック溶射皮膜の表面粗さの最大高さ（Ｒｚ）が２０μｍ以下であることを特徴とするセラミック溶射皮膜。
【請求項５】
請求項１〜４のいずれか一項に記載のセラミック溶射皮膜を製造する方法であって、基材に向けてセラミック溶射材料を高速フレーム溶射又はプラズマ溶射する工程を含むことを特徴とする溶射皮膜の製造方法。
【発明の詳細な説明】
【技術分野】
【０００１】
本発明は、セラミック溶射皮膜及びその製造方法に関する。
【背景技術】
【０００２】
セラミック溶射皮膜は、構成セラミックスの特性に応じて種々の用途で使用されている。例えば酸化イットリウム（Ｙ２Ｏ３）が優れた耐プラズマエロージョン性を示すことから、酸化イットリウム溶射皮膜は半導体デバイス製造装置中の部材の保護皮膜として有用である（例えば、特許文献１参照）。
【０００３】
しかしながら、溶射皮膜が本質的に多孔質であることが原因で、セラミック焼結バルク体と比較してセラミック溶射皮膜は機械的、電気的又は化学的特性に劣ることがある。例えば、酸化イットリウム焼結バルク体と比較して酸化イットリウム溶射皮膜は耐プラズマエロージョン性に劣る。
【先行技術文献】
【特許文献】
【０００４】
【特許文献１】特開２００２−８０９５４号公報
【発明の概要】
【発明が解決しようとする課題】
【０００５】
本発明の発明者は、種々のセラミック溶射皮膜について検証を重ねた結果、セラミック溶射皮膜の諸特性の多くがセラミック溶射皮膜のビッカース硬さと相関していることを見出した。本発明は、発明者によるこのような新たな知見に基づいてなされたものであり、その目的は、セラミック焼結バルク体に近い特性を有するセラミック溶射皮膜及びその製造方法を提供することにある。
【課題を解決するための手段】
【０００６】
上記の目的を達成するために、本発明の一態様ではセラミック溶射皮膜が提供され、このセラミック溶射皮膜の２００ｇｆ（≒１．９６Ｎ）の荷重で測定されるビッカース硬さは、セラミック溶射皮膜の構成セラミックスと同じセラミックスからなるセラミック焼結バルク体の同じビッカース硬さの０．６倍以上である。
【０００７】
本発明の別の態様では、上記態様に係るセラミック溶射皮膜を製造する方法が提供される。この方法は、基材に向けてセラミック溶射材料を高速フレーム溶射又はプラズマ溶射する工程を含む。
【発明の効果】
【０００８】
本発明によれば、セラミック焼結バルク体に近い特性を有するセラミック溶射皮膜及びその製造方法を提供することができる。
【発明を実施するための形態】
【０００９】
以下、本発明の一実施形態を説明する。
本実施形態のセラミック溶射皮膜は、セラミック溶射材料、より具体的には、セラミック粒子を含んだ溶射材料を溶射して得られるものである。溶射材料中のセラミック粒子は、例えば、酸化イットリウム（Ｙ２Ｏ３）、酸化アルミニウム（Ａｌ２Ｏ３）、酸化チタン（ＴｉＯ２）、酸化ジルコニウム（Ｚｒ２Ｏ３）、酸化クロム（Ｃｒ２Ｏ３）などの酸化物セラミックスからなる粒子である。あるいは、スピネル型酸化物セラミックス、ランタン（Ｌａ）を含んだ酸化物セラミックス、マンガンを含んだ酸化物セラミックスからなる粒子であってもよい。
【００１０】
溶射材料は例えば金属又はセラミックスからなる基材に向けて溶射されるため、セラミック溶射皮膜は通常、基材上に設けられることになる。溶射材料は粉末の形態であってもよいし、あるいはスラリー（すなわちサスペンション）の形態であってもよい。
【００１１】
粉末状の溶射材料は、セラミック粒子以外の成分を含んでもよいが、セラミック粒子以外の成分の含有量はできるだけ少ないことが好ましい。好ましくは、粉末状の溶射材料の１００％がセラミック粒子によって構成される。
【００１２】
スラリー状の溶射材料は、エタノールをはじめとするアルコールや水などの分散媒、好ましくは水にセラミック粒子を混合して調製される。スラリー状の溶射材料は、ポリビニルアルコールなどの分散剤をさらに含有してもよい。
【００１３】
溶射材料中に含まれるセラミック粒子の平均粒子径は１０μｍ以下であることが好ましく、より好ましくは５μｍ以下、さらに好ましくは３μｍ以下、特に好ましくは１μｍ以下、最も好ましくは０．７μｍ以下である。セラミック粒子の平均粒子径が小さくなるにつれて、より緻密でビッカース硬さの高いセラミック溶射皮膜を溶射材料から得ることができる。
【００１４】
ただし、粉末状の溶射材料中に含まれるセラミック粒子の平均粒子径が１０μｍ以下である場合、溶射材料は流動性が低く、そのため溶射材料を円滑に溶射することが容易でない。そのため、粉末状の溶射材料の流動性を高める目的で、構成セラミックスの種類が異なる複数種類のセラミック粒子を併用してもよいし、あるいは粒度分布が異なる複数種類のセラミック粒子を併用してもよい。粒度分布が異なる二種類のセラミック粒子を併用した場合には、溶射材料がバイモーダルな粒度分布を示すこともありうる。
【００１５】
あるいは、粉末状の溶射材料の流動性を高めるための手段としては、溶射材料中のセラミック粒子を凝集させることも有効である。セラミック粒子の凝集は、造粒によって行うこともできるし、造粒焼結によって行うこともできる。得られる凝集体は、構成セラミックスの種類が同じセラミック粒子同士が凝集してなるホモ凝集体であってもよいし、構成セラミックスの種類が異なるセラミック粒子同士が凝集してなるヘテロ凝集体であってもよい。
【００１６】
粉末状の溶射材料の流動性を高めるための手段としてはさらに、より球形に近い形状のセラミック粒子を使用することも有効である。あるいは、セラミック粒子の表面を化学的に処理することにより溶射材料中のセラミック粒子同士の間で働く力を調整することも有効である。
【００１７】
溶射材料を溶射する方法は、高速酸素燃料溶射（ＨＶＯＦ）のような高速フレーム溶射であってもよいし、あるいは大気圧プラズマ溶射（ＡＰＳ）のようなプラズマ溶射であってもよい。より緻密でビッカース硬さの高いセラミック溶射皮膜を得るためには、高速フレーム溶射を用いることが好ましい。高速フレーム溶射で使用される燃料は、アセチレン、エチレン、プロパン、プロピレンなどの炭化水素のガス燃料であってもよいし、あるいは灯油やエタノールなどの液体燃料であってもよい。
【００１８】
溶射時に溶射材料は自身の融点の１１０％以上の温度にまで加熱されることが好ましい。溶射材料が溶射時に十分に加熱されるほど、より緻密でビッカース硬さの高いセラミック溶射皮膜が得られやすい。
【００１９】
溶射距離、すなわち溶射装置のノズル先端から基材までの距離は３０ｍｍ以上２００ｍｍ以下であることが好ましい。溶射距離が長くなるにつれて、基材を加熱しすぎなくなる有利がある。一方、溶射距離が短くなるにつれて、溶射材料が十分に加熱された状態で基材上に堆積するために、緻密でビッカース硬さの高いセラミック溶射皮膜が得られやすい。
【００２０】
例えば、０．４μｍ以上２．０μｍ以下の平均粒子径を有する酸化イットリウム粒子からなる粉末状の溶射材料の場合、より緻密でビッカース硬さの高いセラミック溶射皮膜を得るためには、溶射材料は２，７００℃以上４，０００℃以下に加熱されることが好ましく、溶射距離は４０ｍｍ以上１５０ｍｍ以下であることが好ましい。
【００２１】
溶射材料がスラリー状の場合特に、溶射装置への溶射材料の供給はアクシャルフィード方式、すなわち溶射装置で生じるフレームと同軸方向から行われることが好ましい。
また、スラリー状の溶射材料を溶射装置に供給する場合、一般的なフィーダーでは、周期的に供給量が変動して安定供給が難しい。そのため、溶射材料を溶射装置に安定して供給するために、２ストローク方式、すなわち２つのフィーダーを用いて、両フィーダーからの溶射材料の供給量の変動周期が互いに逆位相となるようにしてもよい。
【００２２】
あるいは、スラリー状の溶射材料を溶射装置に安定して供給するための手段としては、フィーダーから送り出された溶射材料を溶射装置の直前で貯留するタンクを設け、自然落下を利用してそのタンク内の溶射材料を溶射装置に供給するようにしてもよい。
【００２３】
溶射材料を溶射して得られるセラミック溶射皮膜中のセラミックスの含有量、すなわちセラミック溶射皮膜の純度はできるだけ高いことが好ましい。コバルトなどの金属やフリーカーボンを不純物として含有する場合、セラミック溶射皮膜の絶縁性などの電気的特性が低下することがある。
【００２４】
セラミック溶射皮膜の２００ｇｆ（約１．９６Ｎ）の荷重で測定されるビッカース硬さは、セラミック溶射皮膜の構成セラミックスと同じセラミックスからなるセラミック焼結バルク体の同じビッカース硬さの０．６倍以上であることが必要である。０．６倍を下回る場合には、セラミック溶射皮膜がセラミック焼結バルク体に近い特性を有することは難しい。その理由としては、セラミック溶射皮膜の緻密さが十分でないことが考えられる。よりセラミック焼結バルク体に近い特性をセラミック溶射皮膜に与えるためには、セラミック溶射皮膜の前記ビッカース硬さはセラミック焼結バルク体のそれの０．７倍以上であることが好ましく、より好ましくは０．８倍以上、さらに好ましくは０．９倍以上、特に好ましくは０．９５倍以上である。セラミック溶射皮膜及びセラミック焼結バルク体の前記ビッカース硬さは、マイクロビッカース試験機を用いて測定可能である。
【００２５】
１１００℃〜１２００℃の範囲におけるセラミック溶射皮膜の熱膨張率の温度依存性を一次関数で近似したときにその一次関数が表す直線の傾きが−６．０×１０−５／℃以上であることが好ましく、より好ましく−４．５×１０−５／℃以上、さらに好ましくは−３．０×１０−５／℃以上、特に好ましくは−１．５×１０−５／℃以上、最も好ましくは−１．０×１０−５／℃以上である。この傾きの値が大きくなるほど、よりセラミック焼結バルク体に近い特性がセラミック溶射皮膜に与えられる。その理由としては、セラミック溶射皮膜の密度がセラミック焼結バルク体の理論密度に近づくことが考えられる。セラミック溶射皮膜の熱膨張率は熱機械分析装置（ＴＭＡ）を用いて測定可能である。また、一次関数を求める方法としては、温度を独立変数、熱膨張率を従属変数として、最小２乗法による直線回帰が用いられる。この作業はマイクロソフト社のマイクロソフトエクセル（登録商標）などで行うことができる。
【００２６】
セラミック溶射皮膜の破壊靭性値は、セラミック溶射皮膜の構成セラミックスと同じセラミックスからなるセラミック焼結バルク体で同じ条件で測定される破壊靭性値の０．４倍以上であることが好ましく、より好ましくは０．５倍以上、さらに好ましくは０．５５倍以上である。セラミック溶射皮膜の破壊靭性値が大きくなるほど、よりセラミック焼結バルク体に近い特性がセラミック溶射皮膜に与えられる。セラミック溶射皮膜及びセラミック焼結バルク体の破壊靭性値は圧子式破壊靭性試験（indentation fracture toughness test）により以下の式で算出可能である。なお、式中、ｃはクラック長さの半分（単位μｍ）を表し、ａは圧痕の対角線長さの半分（単位μｍ）を表し、Ｈはビッカース硬さを表す。
【００２７】
破壊靭性値（ＫＩＣ）＝０．２０３×（ｃ／ａ）−１．５×Ｈ×ａ０．５
セラミック溶射皮膜は、JIS B0601（ISO4287-1997準拠）に定められる表面粗さの最大高さＲｚが２０μｍ以下であることが好ましく、より好ましくは１７μｍ以下、さらに好ましくは１５μｍ以下、特に好ましくは１３μｍ以下である。この値が小さくなるほど、よりセラミック焼結バルク体に近い特性がセラミック溶射皮膜に与えられる。セラミック溶射皮膜の表面粗さの最大高さＲｚは触針式表面粗さ計を用いて測定可能である。
【００２８】
セラミック溶射皮膜の表面粗さの最大高さＲｚは、セラミック溶射皮膜の表面を研磨することにより小さくすることが可能である。セラミック溶射皮膜の研磨にはエミリー紙を用いてもよいし、あるいはコロイダルシリカを用いてもよい。
【００２９】
本実施形態によれば以下の作用及び効果が得られる。
・  本実施形態のセラミック溶射皮膜は、２００ｇｆ（約１．９６Ｎ）の荷重で測定されるビッカース硬さについて、セラミック溶射皮膜の構成セラミックスと同じセラミックスからなるセラミック焼結バルク体に対して０．６倍以上の値を有している。このセラミック溶射皮膜は緻密であることが主な理由と考えられるが、セラミック焼結バルク体に近い機械的、電気的および化学的特性を有しており、種々の用途で有用である。例えば酸化イットリウム溶射皮膜であれば、耐プラズマエロージョン性に優れることから、半導体デバイス製造装置中の部材などの各種部材の保護皮膜として有用である。酸化アルミニウム溶射皮膜もまた、電気絶縁性、耐摩耗性及び耐食性に優れることから、各種部材の保護皮膜として有用である。酸化ジルコニウム溶射皮膜であれば、酸素イオン伝導性及びガス遮断性に優れることから、燃料電池の固体電解質での使用に好適である。酸化クロム溶射皮膜であれば、緻密性及び耐摩耗性に優れることから、印刷用アニロックスロールでの使用に好適である。
【００３０】
次に、実施例及び比較例を挙げて本発明をさらに具体的に説明する。
実施例１〜３，７〜９及び比較例１，２では、酸化イットリウム粒子又は酸化アルミニウム粒子からなる粉末状の溶射材料を用意し、これを表１又は表２に示す条件で溶射することにより厚さ約２５０μｍの溶射皮膜をアルミニウム合金（Ａ６０６１）又は炭素鋼（ＳＳ４００）の基材上に形成した。
【００３１】
実施例４〜６では、酸化イットリウム粒子又は酸化アルミニウム粒子を水と混合することによりスラリー状の溶射材料を用意し、これを表３に示す条件で溶射することにより厚さ約２５０μｍの溶射皮膜をアルミニウム合金（Ａ６０６１）又は炭素鋼（ＳＳ４００）の基材上に形成した。
【００３２】
【表１】
2013136814.tif 000002
【００３３】
【表２】
2013136814.tif 000003
【００３４】
【表３】
2013136814.tif 000004
実施例１〜９及び比較例１，２で使用した溶射材料の詳細及びその溶射材料から得られた溶射皮膜の詳細を表４に示す。
【００３５】
表４の“粒子の種類”欄には、実施例１〜９及び比較例１，２の各溶射材料を用意するときに使用したセラミック粒子の種類を示す。同欄中の“Ｙ２Ｏ３”は酸化イットリウム粒子を使用したことを示し、“Ａｌ２Ｏ３”は酸化アルミニウム粒子を使用したことを示す。
【００３６】
表４の“平均粒子径”欄には、実施例１〜９及び比較例１，２でそれぞれ使用したセラミック粒子の平均粒子径を示す。
表４の“溶射材料の形態”欄には、実施例１〜９及び比較例１，２で用意した各溶射材料の形態を示す。同欄中の“粉末”は粉末状の溶射材料を用意したことを示し、“スラリー”はスラリー状の溶射材料を用意したことを示す。
【００３７】
表４の“皮膜の形成方法”欄には、実施例１〜９及び比較例１，２で各溶射材料を用いて溶射皮膜を形成するに際して使用した方法を示す。同欄中の“ＡＰＳ”は大気圧プラズマ溶射を使用したことを示し、“ＨＶＯＦ”は高速酸素燃料溶射を使用したことを示す。
【００３８】
表４の“ビッカース硬さ比”欄には、実施例１〜９及び比較例１，２で得られた各溶射皮膜について、２００ｇｆ（約１．９６Ｎ）の荷重で測定されるビッカース硬さを、その溶射皮膜の構成セラミックと同じセラミックスからなるセラミック焼結バルク体の同じ条件で測定されるビッカース硬さで除して得られる値を示す。
【００３９】
表４の“熱膨張率に関する直線の傾き”欄には、実施例１〜９及び比較例１，２で得られた各溶射皮膜の熱膨張率の温度依存性を一次関数で近似したときにその一次関数が表す直線の傾きを求めた結果を示す。
【００４０】
表４の“破壊靭性値比”欄には、実施例１〜９及び比較例１，２で得られた各溶射皮膜について、先に説明した式に従って測定される破壊靭性値を、その溶射皮膜の構成セラミックスと同じセラミックスからなるセラミック焼結バルク体の同じ条件で測定される破壊靭性値で除して得られる値を示す。
【００４１】
表４の“表面粗さの最大高さ”欄には、実施例１〜９及び比較例１，２で得られた各溶射皮膜の表面粗さの最大高さＲｚを測定した結果を示す。
表４の“エロージョン速度比”欄には、実施例１〜９及び比較例１，２で得られた各溶射皮膜の耐プラズマエロージョン性に関する測定の結果を示す。具体的にはまず、平均粒子径０．０６μｍのコロイダルシリカを用いて各溶射皮膜の表面を鏡面研磨し、研磨後の溶射皮膜の表面の一部をポリイミドテープでマスキングした。続いて、１３３．３Ｐａ（１０００ｍＴｏｒｒ）の圧力に保たれた平行平板型プラズマエッチング装置のチャンバー内に四フッ化炭素（ＣＦ４）とアルゴンと酸素を９５：９５０：１０の体積比で混合したエッチングガスを１．０５５Ｌ／分（１０５５ｓｃｃｍ）の流量で供給しながら、１３．５６ＭＨｚで１３００Ｗの高周波電力を２０時間にわたり印加するという条件で各溶射皮膜をプラズマエッチングした。その後、ミツトヨ社の表面粗さ測定装置“ＳＶ−３０００ＣＮＣ”を用いて、マスキングした部分とマスキングしなかった部分の間の段差の大きさを測定し、測定された段差の大きさをエッチング時間で除することでエロージョン速度を算出した。“エロージョン速度比”欄中の各数値は、各溶射皮膜のエロージョン速度を、その溶射皮膜の構成セラミックスと同じセラミックスからなる比較例１又は比較例２の溶射皮膜の場合のエロージョン速度で除して得られた値である。
【００４２】
表４の“体積摩耗比”欄には、実施例１〜９及び比較例１，２で得られた各溶射皮膜の耐摩耗性に関する測定の結果を示す。具体的には、スガ摩耗試験機を用いたJIS H8682-1に準ずる往復運動平面摩耗試験（abrasive wheel wear test）による各溶射皮膜の摩耗体積量を測定した。“体積摩耗比”欄中の各数値は、各溶射皮膜の摩耗体積量を、その溶射皮膜の構成セラミックスと同じセラミックスからなる比較例１又は比較例２の溶射皮膜の場合の摩耗体積量で除して得られた値である。
【００４３】
表４の“環境遮断性”欄には、実施例１〜９及び比較例１，２で得られた各溶射皮膜の環境遮断性を評価した結果を示す。具体的には、JIS Z2371に準ずる塩水噴霧試験により、炭素鋼からなる基材の上に設けた各溶射皮膜に塩水を噴霧した。“環境遮断性”欄中の“○”は２４時間の塩水噴霧後に錆が確認されなかったことを示し、“×”は２４時間の塩水噴霧後に錆が確認されたことを示す。
【００４４】
表４の“電気抵抗率”欄には、実施例１〜９及び比較例１，２で得られた各溶射皮膜の電気抵抗率を測定した結果を示す。この測定には、株式会社三菱化学アナリテック製の抵抗率計であるハイレスタＵＰ  ＭＣＰ−ＨＴ４５０型を使用した。
【００４５】
【表４】
2013136814.tif 000005